СПОСОБ ОТБЕЛИВАНИЯ ПОВЕРХНОСТИ ВОДНОЙ МИНЕРАЛЬНОЙ СУСПЕНЗИИ

1. Способ отбеливания поверхности суспензии минеральных веществ, отличающийся тем, что способ включает следующие технологические стадии:
a) приготовление путем диспергирования и/или помола, по меньшей мере, одной водной минеральной суспензии,
b) добавление во время и/или после стадии a) 0,005 вес.%-0,5 вес.% в расчете на сухое вещество, по меньшей мере, одного алкиленоксидного блочного или статистического сополимера, предпочтительно блочного сополимера.
2. Способ по п.1, когда 0,005 вес.%-5 вес.% в расчете на сухое вещество, по меньшей мере, одного диспергирующего агента и/или интенсификатора помола добавлено во время и/или после стадии (a) и/или стадии (b).
3. Способ по п.1 или 2, когда, по меньшей мере, один алкиленоксидный блочный сополимер - это двух- или трехблочный сополимер, предпочтительно, по меньшей мере, трехблочный сополимер.
4. Способ по п.3, когда двухблочный сополимер - это EO/PO, а трехблочный сополимер - это блочный сополимер EO/PO/EO или блочный сополимер PO/EO/PO.
5. Способ по п.4, где трехблочный сополимер обладает общей структурой:
(I)
и где x, y и z могут независимо представлять собой любое целое число, между или равное 1 и 120, предпочтительно между или равное 1 и 80, более предпочтительно между или равное 3 и 70, еще более предпочтительно между или равное 5 и 34, и где x и z - это одни и те же или другие целые числа или (II)
где a, b и c могут независимо представлять собой любое целое число, между или равное 1 и 120, предпочтительно между или равное 1 и 80, более предпочтительно между или равное 3 и 70, еще более предпочтительно между или равное 5 и 34, и где a и c - это одни и те же или другие целые числа, и где R и R' в формулах (I)-(II) - это алкильные остатки и/или водород.
6. Способ по п.3, где двухблочный сополимер обладает общей структурой:
(III)
Или
(IV)
где d, e, f и g могут независимо представлять собой любое целое число, между или равное 1 и 120, предпочтительно между или равное 1 и 80, более предпочтительно между или равное 2 и 70, еще более предпочтительно между или равное 4 и 40, и где d и e - это одни и те же или другие целые числа, и где R и R' в формулах (III)-(IV) - это алкильные остатки и/или водород.
7. Способ по п.2, где диспергирующий агент и/или интенсификатор помола выбран из анионных диспергирующих агентов и/или интенсификаторов помола.
8. Способ по п.7, где указанные анионные диспергирующие агенты и/или интенсификаторы помола - это органические или неорганические диспергирующие агенты и/или интенсификаторы помола.
9. Способ по п.8, в котором органическая диспергирующая добавка и/или интенсификатор помола выбран из цитрата натрия, акрилата натрия и гомо- или сополимеров акрилата натрия или метакрилата натрия и их сочетаний.
10. Способ по п.8, в котором неорганический диспергирующий агент и/или интенсификатор помола выбран из пирофосфата натрия или полифосфатов натрия, таких как гексаметафосфат натрия или триполифосфат натрия.
11. Способ по п.8, где анионный полимерный диспергирующий агент может быть выбран из полимерных акриловых диспергирующих агентов или полимерных диспергирующих агентов, включающих, по меньшей мере, одну группу, выбранную из гидроксильной группы, амидной группы, карбоксильной группы, сульфогруппы и фосфоновой группы, и щелочных, щелочноземельных металлов и их аммониевых и аминовых солей.
12. Способ по п.11, где полимерные акриловые диспергирующие агенты обладают молекулярным весом примерно от 1000 г/моль до 30000 г/моль, предпочтительно примерно от 1300 г/моль до 20000 г/моль, более предпочтительно примерно от 1500 г/моль до 17000 г/моль, еще более предпочтительно примерно от 2500 г/моль до 16000 г/моль, еще более предпочтительно примерно от 3100 г/моль до 15000 г/моль, еще более предпочтительно примерно от 3200 г/моль до 13000 г/моль, еще более предпочтительно в диапазоне примерно от 3300 г/моль до 7500 г/моль, еще более предпочтительно в диапазоне примерно от 3500 г/моль до примерно 6000 г/моль.
13. Способ по п.12, где кислотные группы анионного полимерного диспергирующего агента частично или полностью нейтрализованные, по меньшей мере, одним одно- и/или двухосновным и/или трехосновным и/или четырехосновным нейтрализующим агентом.
14. Способ по п.13, в котором, по меньшей мере, один одно- или двухосновной нейтрализующий агент выбран из ионов щелочных или щелочноземельных металлов и/или их солей, таких как литий, натрий, калий, магний, кальций, аммоний и их сочетания.
15. Суспензия минерального вещества, полученная по способу по любому из пп.1-14, где белизна поверхности водной суспензии, по меньшей мере, на 2% выше белизны той же суспензии в отсутствие алкиленоксида, как на стадии b), предпочтительно белизна поверхности водной суспензии, по меньшей мере, на 3% выше белизны той же суспензии в отсутствие алкиленоксида, как на стадии b), более предпочтительно белизна поверхности водной суспензии на 4% выше белизны той же суспензии в отсутствие алкиленоксида, как на стадии b).
2
3
16. Минеральная суспензия, полученная по способу по любому из пп.1-14, в которой минеральное вещество выбрано из группы, включающей каолин, природные и осажденные карбонаты кальция, тальк, слюду, доломит, бентонит, TiO, Al(OH) и их смеси.
17. Минеральная суспензия по п.16, в которой природные карбонаты кальция выбраны из мрамора, известняка, мела, кальцита или их смесей.
18. Минеральная суспензия по п.16, для которой осажденный карбонат кальция выбран из кальцитного осажденного карбоната кальция, ватеритного осажденного карбоната кальция, арагонитного осажденного карбоната кальция или их смесей.
19. Минеральная суспензия, полученная по способу по одному из пп.1-14, где содержание твердого вещества в суспензии минерального вещества составляет, по меньшей мере, 5 вес.%, предпочтительно 50-80 вес.%, более предпочтительно 70-79 вес.%, наиболее предпочтительно 72-78,5 вес.%.
20. Применение минеральной суспензии по одному из пп.15-19 в бетоне, герметиках, бумаге, бумажных покрытиях, красках или пластиках.
21. Изделия, такие как бетон, герметик, бумага, краска или пластик, включающие суспензию минерального вещества, полученную по способу по одному из пп.1-14.
22. Способ измерения степени белизны влажной поверхности минеральной суспензии, включающий следующие стадии:
a) получение водной минеральной суспензии по одному из пп.1-14 и белого стандарта
b) сравнение рассчитанных цифровых изображений поверхности водной минеральной суспензии с белым стандартом.